(57)【特許請求の範囲】
【請求項１】
石膏を含む石膏芯及び前記石膏芯を被覆する石膏ボード用原紙を含む、石膏ボードにおいて、
前記石膏ボード用原紙は、通気性を有する石膏ボード用原紙であり、
少なくとも一種類のヒドラジド化合物が、前記石膏芯及び前記石膏ボード用原紙の少なくとも一方に配合されており、
前記少なくとも一種類のヒドラジド化合物の分子は、少なくとも一個以上のヒドラジド基を有し、
前記少なくとも一種類のヒドラジド化合物の配合量は、前記石膏１００重量部当たり０．０１重量部以上１０重量部以下である
ことを特徴とする石膏ボード。
【請求項２】
前記少なくとも一種類のヒドラジド化合物は、少なくとも一種類のジヒドラジド化合物を含み、
前記少なくとも一種類のジヒドラジド化合物の分子は、二個のヒドラジド基を有するむことを特徴とする請求項１に記載の石膏ボード。
【請求項３】
前記少なくとも一種類のジヒドラジド化合物は、少なくとも一種類の二塩基酸ジヒドラジドを含むことを特徴とする請求項２に記載の石膏ボード。
【請求項４】
少なくとも一種類の有機質炭化物が、前記石膏芯及び前記石膏ボード用原紙の少なくとも一方にさらに配合されており、
前記少なくとも一種類の有機質炭化物は、白炭、黒炭、低温炭化木炭、竹炭、オガ炭、及び活性炭からなる群より選択された少なくとも一種類の炭化物であり、
前記少なくとも一種類の有機質炭化物の配合量は、前記石膏１００重量部当たり０．１重量部以上２０重量部以下である
ことを特徴とする請求項１乃至３のいずれかに記載の石膏ボード。
【請求項５】
少なくとも一種類の無機系吸放湿性物質が、前記石膏芯及び前記石膏ボード用原紙の少なくとも一方にさらに配合されており、
前記少なくとも一種類の無機系吸放湿性物質は、ゼオライト群、珪藻土、粘土鉱物、並びにそれたのか焼処理品及び酸処理品からなる群より選択された少なくとも一種類の物質であり、
前記少なくとも一種類の無機系吸放湿性物質の配合量は、前記石膏１００重量部当たり３重量部以上６０重量部以下である
ことを特徴とする請求項１乃至４のいずれかに記載の石膏ボード。
【請求項６】
シリコーン系撥水性付与剤および／又はパラフィン系撥水性付与剤が、前記石膏芯にさらに配合されていることを特徴とする請求項１乃至５のいずれかに記載の石膏ボード。
【請求項７】
少なくとも前記シリコーン系撥水性付与剤が、前記石膏芯に配合されている場合であって、
前記シリコーン系撥水性付与剤の配合量は、前記石膏１００重量部当たり０．０５重量部以上１重量部以下であることを特徴とする請求項６に記載の石膏ボード。
【請求項８】
少なくとも前記パラフィン系撥水性付与剤が、前記石膏芯に配合されている場合であって、
前記パラフィン系撥水性付与剤の配合量は、前記石膏１００重量部当たり０．５重量部以上５重量部以下であることを特徴とする請求項６又は７に記載の石膏ボード。
【請求項９】
石膏を含む石膏芯及び前記石膏芯を被覆する石膏ボード用原紙を含む石膏ボードを製造する、石膏ボードの製造方法において、
焼石膏、前記焼石膏に混和させる混和材、及び前記石膏ボード用原紙の少なくとも一つに、少なくとも一種類のヒドラジド化合物を、前記少なくとも一種類のヒドラジド化合物の配合量が、前記石膏１００重量部当たり０．０１重量部以上１０重量部以下であるように、配合することを含み、
前記石膏ボード用原紙は、通気性を有する石膏ボード用原紙であり、
前記少なくとも一種類のヒドラジド化合物の分子は、少なくとも一個以上のヒドラジド基を有する
ことを特徴とする石膏ボードの製造方法。
【請求項１０】
前記混和材は、パルプ繊維、ガラス繊維、発泡剤、凝結調整剤、及び接着増強剤からなる群より選択されることを特徴とする請求項９に記載の石膏ボードの製造方法。
【請求項１１】
壁、天井、及び床からなる群より選択される建築物の内装構造において、
請求項１乃至８のいずれかに記載の石膏ボードを含むことを特徴とする建築物の内装構造。
【請求項１２】
既存の壁、既存の天井、及び既存の床からなる群より選択される既存の建築物の内装構造を改修する、建築物の内装構造の改修方法において、
前記既存の建築物の表面に請求項１乃至８のいずれかに記載の石膏ボードを貼設することを含むことを特徴とする建築物の内装構造の改修方法。
【発明の詳細な説明】
【０００１】
【発明の属する技術分野】
本発明は、石膏ボード、石膏ボードの製造方法、建築物の内装構造、及び建築物の内装構造の改修方法に関する。
【０００２】
【従来の技術】
最近の住宅産業においては、工法の合理化や効率化によるコストの削減が進められる一方で、建材の高性能化および品質の安定化が図られるとともに、省エネルギーの観点から、室内空間の高気密化や高断熱化を高めるように設計・施工されることが多くなってきている。
【０００３】
それに伴い、ＶＯＣ（揮発性有機化合物）による室内空気の汚染、ひいてはそれによる居住者の健康への被害がいわゆる「化学物質過敏症」「シックハウス症候群」として問題となっている。例えば、合板等の建材から発生する、又これらの建材の施工時に、或いは調度品の家具類の組み立て等に使用された接着剤等から発生するホルムアルデヒド、室内での喫煙に起因するアセトアルデヒドの他、塗料の溶剤としてのトルエン、キシレン、芳香剤に含まれるパラジクロロベンゼン等が、人体に例えば呼吸困難、めまい、吐き気、痙攣・硬直・ショック等のさまざまな全身症状、うつ、視力の低下等の悪影響を及ぼす原因となることが知られている。
【０００４】
これに対して、１９９６年から、建設省、厚生省、通商産業省、林野庁の４省庁、学識経験者および関係業界団体等からなる「健康住宅研究会」が発足し、上記室内空気汚染の問題について調査・研究が進められ、具体的な方向性が出されてきている。最近になって、厚生省が住宅の室内空気中に含まれる有機化合物総量（以下、ＴＶＯＣという。）の暫定目標として、既存の住宅では４００μｇ／ｍ３、新築住宅では１０００μｇ／ｍ３とし、同省のシックハウス問題検討会に提示し、現在検討されているところである。又、住宅都市整備公団においても、１９９７年から壁紙に使用していた接着剤をホルムアルデヒドを発生しないタイプに切り替える等の措置が講じられている。
【０００５】
このような状況のなか、室内空気の汚染を防止する対策として、例えばホルムアルデヒドを含まない接着剤等を用いる方法や換気することによって室内の汚染濃度を希釈する方法等が提案されている。
【０００６】
しかしながら、特に合板の貼り合わせに使用される接着剤はホルムアルデヒド系接着剤が主流となっており、この種の接着剤はそれ自身が問題となるホルムアルデヒドを放散する欠点を除けば、非常に安価で、極めて接着力に優れた接着剤である。各接着剤メーカーにより、種々代替品の開発が行われているが、ホルムアルデヒド系に代わる有力な接着剤は未だに見出されていないのが現状である。例えばホルムアルデヒドを含まず、ホルムアルデヒド系接着剤と同程度に優れた接着剤は必然的に高価になり経済的でないという問題がある。又、換気による場合はこれらのＶＯＣの希釈には効果はあるものの、あくまでも発生後の措置であることに変わりはない点で根本的な解決策とはいえず、又絶えず室内の空気を外気と入れ替える必要がある点で省エネルギー上も問題がある。
【０００７】
又、住宅産業界では、合板居住空間を形成する内装用建材に限らず、外装用材と内装用材の間、間仕切り壁構造の内部、天井裏又は床下等の構造に使用される合板等の建材や接着剤、更には家具等の調度品から発生するホルムアルデヒド等のＶＯＣを逸早く捕捉することに関心が向けられている。
【０００８】
例えば、断熱性および経済性に優れ、ある程度の通気性を有する内装用下地材として広く使用されている石膏系建材、特に石膏ボードにＶＯＣを捕捉し消臭機能を付与する種々の試みがなされている。例えば、特開平９−２０７２９８号公報には、ホルムアルデヒドを捕捉することを目的として石膏ボード表面を構成する石膏ボード用原紙にアミノ化合物、尿素等を配合することが提案されており、また特開平１１−３０３３０３号公報には、石膏ボードにシリカゲルおよびカテキンを配合することにより消臭および抗菌等の機能を付与することが提案されている。さらに、特開平１１−２０１０９号公報には、石膏ボードに有機アミノ化合物を用いたホルムアルデヒド捕捉層を有する化粧シートを用いて消臭効果をもたらすことが提案されている。
【０００９】
しかし、石膏ボードに関する上記の提案では、合板等の建材、家具類等に由来するホルムアルデヒドや喫煙に起因するアセトアルデヒド等のアルデヒド類の消臭効果のみを狙ったものであり、建材などの組み立て時に使用される接着剤に含まれるホルムアルデヒドなどのＶＯＣの消臭効果まで考慮すると、その捕集量にも限界があった。
【００１０】
【発明が解決しようとする課題】
したがって、本発明の目的は、上記事情に鑑み、消臭性を有する石膏ボード、消臭性を有する石膏ボードの製造方法、消臭性を有する石膏ボードを含む建築物の内装構造、及び消臭性を有する石膏ボードを使用する建築物の内装構造の改修方法を提供することである。
【００１１】
【課題を解決するための手段】
上記目的は、以下の本発明によって達成される。
本発明の第一の態様は、石膏を含む石膏芯及び前記石膏芯を被覆する石膏ボード用原紙を含む、石膏ボードにおいて、前記石膏ボード用原紙は、通気性を有する石膏ボード用原紙であり、少なくとも一種類のヒドラジド化合物が、前記石膏芯及び前記石膏ボード用原紙の少なくとも一方に配合されており、前記少なくとも一種類のヒドラジド化合物の分子は、少なくとも一個以上のヒドラジド基を有し、前記少なくとも一種類のヒドラジド化合物の配合量は、前記石膏１００重量部当たり０．０１重量部以上１０重量部以下である
ことを特徴とする石膏ボードである。
本発明の第二の態様は、石膏を含む石膏芯及び前記石膏芯を被覆する石膏ボード用原紙を含む石膏ボードを製造する、石膏ボードの製造方法において、焼石膏、前記焼石膏に混和させる混和材、及び前記石膏ボード用原紙の少なくとも一つに、少なくとも一種類のヒドラジド化合物を、前記少なくとも一種類のヒドラジド化合物の配合量が、前記石膏１００重量部当たり０．０１重量部以上１０重量部以下であるように、配合することを含み、前記石膏ボード用原紙は、通気性を有する石膏ボード用原紙であり、前記少なくとも一種類のヒドラジド化合物の分子は、少なくとも一個以上のヒドラジド基を有することを特徴とする石膏ボードの製造方法である。
本発明の第三の態様は、壁、天井、及び床からなる群より選択される建築物の内装構造において、請求項１乃至８のいずれかに記載の石膏ボードを含むことを特徴とする建築物の内装構造である。
本発明の第四の態様は、既存の壁、既存の天井、及び既存の床からなる群より選択される既存の建築物の内装構造を改修する、建築物の内装構造の改修方法において、前記既存の建築物の表面に請求項１乃至８のいずれかに記載の石膏ボードを貼設することを含むことを特徴とする建築物の内装構造の改修方法である。
【発明の実施の形態】
なお、後に続く発明の実施の形態の記載においては、「本発明」の用語は、本発明の実施形態を意味するものとする。
本発明は、消臭性に優れた内装用建材、およびこれを用いた消臭性を有する建築物の内装構造に関する。
本発明の目的は、利便性、断熱性および経済性等とともに吸放湿性および使用時の寸法安定性に優れ、合板等の建材および調度品の家具類の組み立て等にホルムアルデヒド系接着剤が用いられた場合であっても、またその他の要因に起因して発生する前記のようなＶＯＣを捕捉して再放出せず、高い消臭性を有する内装用建材を提供することにある。また、本発明の目的は、新築建築物、中古建築物を問わず、室内の換気等によらなくとも室内汚染濃度を減少せしめ得る建築物の内装構造を提供することである。
即ち、本発明は、ヒドラジド化合物が配合されていることを特徴とする消臭性を有する内装用建材を提供する。
例えば、以下に示す［１］〜［１４］に記載の内装用建材が、例示される。
［１］ヒドラジド化合物が配合されていることを特徴とする消臭性を有する内装用建材。
［２］上記ヒドラジド化合物の配合量が、基材１００重量部当り０．０１〜１０重量部である［１］に記載の内装用建材。
［３］上記ヒドラジド化合物は、ジヒドラジド化合物のうちから選択された１種又は２種以上の化合物である［１］又は[２]に記載の内装用建材。
［４］上記ヒドラジド化合物は、２塩基酸ジヒドラジドのうちから選択された１種又は２種以上の化合物である［３］に記載の内装用建材。
［５］さらに、有機質炭化物が配合されている［１］〜［４］の何れか１つに記載の内装用建材。
［６］上記有機質炭化物の配合量が、基材１００重量部当り０．１〜２０重量部である［５］に記載の内装用建材。
［７］さらに、無機系吸放湿性物質が配合されている［１］〜［６］の何れか１つに記載の内装用建材。
［８］上記無機質吸放湿性物質の配合量が、基材１００重量部当り３〜６０重量部である［７］に記載の内装用建材。
［９］上記無機系吸放湿性物質は、粘土鉱物又はそのか焼処理品若しくは酸処理品のうちから選択された１種又は２種以上の物質である［７］又は［８］に記載の内装用建材。
［１０］上記無機系吸放湿性物質が、活性白土である［９］に記載の内装用建材。
［１１］さらに、撥水性付与剤が配合されている［１］〜［１０］の何れか１つに記載の内装用建材。
［１２］上記撥水性付与剤は、シリコーン系撥水性付与剤および／又はパラフィン系撥水性付与剤である［１１］に記載の内装用建材。
［１３］上記撥水性付与剤はシリコーン系撥水性付与剤であって、該シリコーン系撥水性付与剤の配合量が、基材１００重量部当り０．０５〜１重量部である［１１］に記載の内装用建材。
［１４］上記撥水性付与剤はパラフィン系撥水性付与剤であって、該パラフィン系撥水性付与剤の配合量が、基材１００重量部当り０．５〜５重量部である［１１］に記載の内装用建材。
【００１２】
また、本発明は、上記の内装用建材を含むことを特徴とする建築物の内装構造を提供する。
例えば、以下に示す［１５］に記載の建築物の内装構造が、例示される。
［１５］［１］〜［１４］の何れか１つに記載の内装用建材を含むことを特徴とする建築物の内装構造。
【００１３】
更に、本発明は、既存の建築物の内装構造の改修工事において、当該構造を解体することなく、その表面に上記の内装用建材を直接貼設したことを特徴とする内装構造を提供する。
例えば、以下に示す［１６］に記載の建築物の内装構造が、例示される。
［１６］既存の建築物の表面に［１］〜［１４］の何れか１つに記載の内装用建材を貼設して改修することを特徴とする建築物の内装構造の改修方法。
【００１４】
本発明者らは、上記した従来の技術の問題点を解消すべく鋭意検討を行った結果、アルデヒド類の捕捉性能を有するヒドラジド化合物を内装用建材に配合することにより、この物質の優れたアルデヒド類の捕捉性能が内装用建材においても発揮されるとともに、有機質炭化物を配合することによりアルデヒド類以外のＶＯＣをも効果的に捕捉することができることを見出した。又、前記ヒドラジド化合物と有機質炭化物、無機系吸放湿性物質、撥水性付与剤のうちの１種又は２種以上を併用すると、互いの性能が相殺されることなく、優れた吸放湿性および寸法安定性とともにＶＯＣの捕捉性能を高めた消臭性能が得られ、しかも、過酷な加温条件等によっても捕捉したＶＯＣを再放出しないことを知見し本発明に至った。
【００１５】
次に発明の実施の形態を挙げて本発明をさらに詳細に説明する。
【００１６】
本発明における内装用建材としては、無機質材料、例えば石膏やセメント等を基材とし、加水成型、抄造成型、押出し成型、モールド成型、圧縮成型等の手段を用いて板状体とした建材のほか、工場にて、又は施工現場若しくは改修工事現場にて加水混合する等の方法を用いて塗り付け（塗布）、スプレー等することを目的として調合されている粉末状又はペースト状の建材を例示することができる。
【００１７】
例えば、石膏を基材とする石膏系建材の場合であれば、形状が板状をなすものとして、石膏芯が石膏ボード用原紙で被覆されて形成されたせっこうボード（ＪＩＳ  Ａ  ６９０１）、吸音用穴あきせっこうボード（ＪＩＳ  Ａ  ６３０１）を始めとして、木毛石膏板、繊維強化石膏板、ガラス繊維布入り石膏板等が挙げられる。
【００１８】
ここで、ガラス繊維布入り石膏板とは、石膏である芯材および少なくともその一面中に埋封されたガラス繊維不織布等の繊維不織布からなる建築板であって、当該不織布の両面においてそれぞれ密接する表層をなす石膏層と芯層を構成する石膏層の密度を容易に制御でき、表面硬度を高くできる他、広範な板厚の板状体を得ることができるものである。又、当該建築板を構成する石膏芯には、ガラス繊維、有機繊維等の混和材を配合することができる。
【００１９】
また、粉末状の石膏を基材とする石膏系建材としては、せっこうプラスター（ＪＩＳ  Ａ  ６９０４）、石膏系接着材、石膏系セルフレベリング床材、石膏系パテ類および石膏系目地処理材等を例示することができる。そして、この石膏系パテ類および石膏系目地処理材には、直ちに使用できる状態に練ってあるペースト状のものがある。
【００２０】
なお、上記の石膏には、大きく分けて、二水石膏、半水石膏および無水石膏の三つの形態があり、粉末状の内装用建材には、天然石膏、リン酸石膏および排脱石膏に代表される化学石膏を単独又は組み合わせて焼成処理された公知のβ型半水石膏、α型半水石膏又はこれらの混合物の半水石膏が主材として用いられる。また、形状が板状を成す内装用建材の芯材は、上記半水石膏が主材として用いられ、これに加水混練し、成型した後、硬化することにより得られたものであり、また、直ちに使用できる状態に練られてある内装用建材には、焼成前の石膏、所謂二水石膏が使用される。
【００２１】
又、セメントを基材とした板状の建材としては、木毛セメント板（ＪＩＳ  Ａ  ５４２６）、パルプセメント板（ＪＩＳ  Ａ  ５４１４）、ＡＬＣパネル（ＪＩＳ  Ａ  ５４１６）、繊維強化セメント板（ＪＩＳ  Ａ  ５４３０）、スレート（ＪＩＳ  Ａ  ５１０２）等がある。粉末状の建材としては、一般に市販されているポルトランドセメント、アルミナセメント、高炉セメント等の各種セメント等がある。
【００２２】
更に、石灰、ドロマイト、無機質炭酸塩、無機質珪酸塩鉱物等を基材とした板状又は粉末状若しくはペースト状の建材であってもよい。
【００２３】
本発明に用いられるヒドラジド化合物には、分子中に少なくとも１個以上のヒドラジド基を有する化合物、即ち分子中に１個のヒドラジド基を有するモノヒドラジド化合物、分子中に２個のヒドラジド基を有するジヒドラジド化合物および分子中に３個以上のヒドラジド基を有するポリヒドラジド化合物等を挙げることができる。
【００２４】
モノヒドラジド化合物の具体例としては、例えば、一般式
Ｒ−ＣＯ−ＮＨＮＨ２                        （１）
（式中、Ｒは水素原子、アルキル基又は置換基を有することのあるアリール基を示す。）
で表される化合物を挙げることができる。
【００２５】
上記一般式（１）において、Ｒで示されるアルキル基としては、例えば、メチル基、エチル基、ｎ−プロピル基、ｎ−ブチル基、ｎ−ペンチル基、ｎ−へキシル基、ｎ−ヘプチル基、ｎ−オクチル基、ｎ−ノニル基、ｎ−デシル基およびｎ−ウンデシル基等の炭素数１〜１２の直鎖状アルキル基を挙げることができる。
【００２６】
アリール基としては、例えば、フェニル基、ビフェニル基およびナフチル基等を挙げることができ、これらの中でもフェニル基が好ましい。また、アリール基の置換基としては、例えば、水酸基、フッ素、塩素および臭素等のハロゲン原子、メチル基、エチル基、ｎ−プロピル基、ｉｓｏ−プロピル基、ｎ−ブチル基、ｔｅｒｔ−ブチル基或いはｉｓｏ−ブチル基等の炭素数１〜４の直鎖又は分岐鎖状のアルキル基等を挙げることができる。
【００２７】
より具体的には、上記一般式（１）のヒドラジド化合物としては、ラウリル酸ヒドラジド、サリチル酸ヒドラジド、ホルムヒドラジド、アセトヒドラジド、プロピオン酸ヒドラジド、ｐ−ヒドロキシ安息香酸ヒドラジド、ナフトエ酸ヒドラジドおよび３−ヒドロキシ−２−ナフトエ酸ヒドラジド等を例示することができる。
【００２８】
ジヒドラジド化合物の具体例としては、例えば、一般式
Ｈ２ＮＨＮ−Ｘ−ＮＨＮＨ２            （２）
（式中、Ｘは基−ＣＯ−又は基−ＣＯ−Ａ−ＣＯ−を示す。Ａは置換基を有することのある、アルキレン基又はアリーレン基を示す。）
で表される化合物を挙げることができる。
【００２９】
上記一般式（２）において、Ａで示されるアルキレン基としては、例えば、メチレン基、エチレン基、トリメチレン基、テトラメチレン基、ペンタメチレン基、へキサメチレン基、へプタメチレン基、オクタメチレン基、ノナメチレン基、デカメチレン基およびウンデカメチレン基等の炭素数１〜１２の直鎖状アルキレン基を挙げることができる。アルキレン基の置換基としては、例えば水酸基等を挙げることができる。
【００３０】
アリーレン基としては、例えば、フェニレン基、ビフェニレン基、ナフチレン基、アントリレン基およびフェナントリレン基等を挙げることができ、これらの中でもフェニレン基およびナフチレン基が好ましい。アリーレン基の置換基としては、上記アリール基の置換基と同様のものを挙げることができる。
【００３１】
上記一般式（２）のジヒドラジド化合物は、具体的には、例えば、シュウ酸ジヒドラジド、マロン酸ジヒドラジド、コハク酸ジヒドラジド、アジピン酸ジヒドラジド、アゼライン酸ジヒドラジド、セバシン酸ジヒドラジド、ドデカンニ酸ジヒドラジド、マレイン酸ジヒドラジド、フマル酸ジヒドラジド、ジグリコール酸ジヒドラジド、酒石酸ジヒドラジド、リンゴ酸ジヒドラジド、イソフタル酸ジヒドラジド、テレフタル酸ジヒドラジド、ダイマー酸ジヒドラジドおよび２，５−ナフトエ酸ジヒドラジド等の２塩基酸ジヒドラジド等が挙げられる。さらに、特公平２−４６０７号公報に記載されている各種２塩基酸ジヒドラジド化合物又は２，４−ジヒドラジノ−６−メチルアミノ−１，３，５−トリアジン等も本発明のジヒドラジドとして用いることができる。
【００３２】
ポリヒドラジド化合物は、具体的には、ポリアクリル酸ヒドラジド等を例示することができる。
【００３３】
これらのヒドラジド化合物のなかでも、本発明の配合物質としてはジヒドラジド化合物が好ましく、特に２塩基酸ジヒドラジドが好ましい。
【００３４】
本発明における内装用建材に上記ヒドラジド化合物を配合する方法としては特に限定されない。粉末の状態又は水性スラリー若しくは水溶液の状態で基材に添加してもよく、また、内装用建材に含有させる後述のような混和材等と予め混合し練り合わせて使用してもよい。さらには該混和材にコーティングして基材へ添加してもよい。また、板状またはパテ状の内装用建材等に上記化合物を含浸させてもよい。さらには、内装用建材が石膏ボードであれば、その表面材である石膏ボード用原紙の抄造時に、離解したパルプ繊維に該化合物を水性スラリーの状態で添加してもよい。
【００３５】
尚、本発明においては、上記ヒドラジド類は、１種又は２種以上を内装用建材に配合することができる。
【００３６】
ヒドラジド化合物の配合量としては、基材１００重量部当り０．０１〜１０重量部、好ましくは０．０１〜５重量部、さらに好ましくは０．０１〜１重量部がよい。ヒドラジド化合物は、内装用建材への配合量を多くするほど消臭性を向上させることができるが、該化合物は非常に高価であるため、経済性に劣ることになるので好ましくない。一方、０．０１重量部未満の配合では、配合量が少な過ぎて、明らかな消臭性効果を発現させるには至らない。
【００３７】
また、本発明の消臭性を有する内装用建材には、上記ヒドラジド化合物では捕捉できない他のＶＯＣを効果的に捕捉することを目的として、また吸放湿性および寸法安定性を向上させることを目的として有機質炭化物、無機系吸放湿性物質、撥水性付与剤のうちのいずれか１種又は２種以上を配合することができる。次に、これらの物質について説明する。
【００３８】
本発明の内装用建材に使用される有機質炭化物としては、白炭、黒炭、低温炭化木炭、竹炭、オガ炭の他、炭化・賦活化された活性炭等生産地、炭化法、炭化の進行度、原料等によって分類されているあらゆるものうちから選択した１種又は２種以上の炭化物を使用することができる。一般に、木炭や活性炭等の炭は、炭化温度が約６００〜７００℃で炭化したものが最高の吸着性能を示すことが知られているが、このような優れた吸着性能を有するものも好適に使用することができる。又、近年ゼロエミッションの観点から、森林の間伐材、流木、雑草等を始め、茶ガラ、コーヒー粕、野菜屑、菜実粕、残飯、紙、古紙類（この中には、廃石膏ボードの原紙も含む。）、パルプ残渣、製紙工場から発生する汚泥等の炭化物や活性炭としてこれらを処理したものも、一般的な松、楢、くぬぎ等の木炭、竹炭、活性炭等と同様に本発明に使用することができる。
【００３９】
上記例示の有機質炭化物の粒度は、本発明にて得られる消臭性を有する内装用建材の消臭性能の点においては特に限定されないが、次のような場合にはその平均粒径が０．０３〜２ｍｍの範囲のものを使用することができる。例えば、上記内装用建材の切断断面の色合いが黒くなるという美観上の問題がある場合、上記内装用建材の製造時又は施工現場にいて裁断するときの粉塵防止が必要な場合である。
【００４０】
有機質炭化物の配合方法としては、特に限定されず、粉末の状態又はスラリー状にて基材に添加してもよく、内装用建材に含有させる混和材等に予め混合し、練り合わせる等してもよく、さらに石膏ボードの表面材として使用される石膏ボード用原紙に内添してもよい。
【００４１】
この有機質炭化物は、配合量を増すほど得られる内装用建材の吸着性能は向上するが、反面得られる内装用建材の機械的強度は低下することになる。従って、その配合量としては、０．１〜２０重量部、望ましくは０．１〜１０重量部、更に望ましくは０．１〜７重量部が適している。０．１重量部未満では、当該炭化物配合の有無による消臭性に有意差が認められず、上記範囲を超えて配合した場合、消臭性能は向上するものの、機械的強度等他の物性の低下につながるためである。
【００４２】
本発明の内装用建材に使用される無機系吸放湿性物質としては、置かれる環境条件によって吸放湿性を呈するあらゆる物質を使用することができる。例えば、ゼオライト群、珪藻土（例えば、稚内層珪藻頁岩等）、アパタルジャイトおよびモンモリロナイト（酸性白土）等の粘土鉱物が一般的に知られており、本発明においては、これらをいずれも使用することができる。特に、これらをか焼処理又は酸処理したものは、未処理品よりも優れた吸放湿性能を示すことが知られており特に好適である。例えば、酸性白土等を酸処理した活性白土も好適に使用できる。勿論、上記したような無機系吸放湿性物質を１種或いは２種以上配合して使用することができる。
【００４３】
無機系吸放湿性物質の配合方法としては、特に限定されず、粉末の状態又はスラリー状で基材に添加してもよく、内装用建材に含有させる混和材等に予め混合し、練り合わせる等してもよく、さらに内装用建材が表面材を積層して構成される場合にあっては、その表面材に内添してもよい。
【００４４】
無機系吸放湿性物質の配合量としては、基材１００重量部当り３〜６０重量部、好ましくは５〜２０重量部である。これらの無機系吸放湿性物質は、配合量を多くするほど吸放湿性能を増加させることができるが、その反面、上記範囲を超えて配合すると、内装用建材の強度を低下させることとなるので好ましくない。一方、３重量部未満の配合量では、内装用建材に明らかな吸放温性能の向上を発現させるには至らない。
【００４５】
撥水性付与剤としては、公知となっているあらゆる種類のものを使用することができるが、本発明者らは、性能、価格および養生時間等を勘案しつつ検討したところ、下記に挙げるようなシリコーン系撥水性付与剤および／又はパラフィン系撥水性付与剤が適していることが分かった。
【００４６】
シリコーン系撥水性付与剤の好適なものとしては、具体的には、例えば、特許第２７３９８７２号公報に記載されているオルガノシロキサンおよび特許第２６８６７９２号公報に記載されているオルガノポリシロキサン等を挙げることができる。
【００４７】
また、パラフィン系撥水性付与剤の好適なものとしては、特公平７−６１８８９号公報に記載されている融点４０〜９０℃のワックス類とオレフィン−無水マレイン酸誘導体等を、アルカリ性下で水中に乳化してなるエマルジョンにポリビニルアルコールを含有させてなるエマルジョン等を挙げることができる。
【００４８】
撥水性付与剤を本発明の消臭性内装用建材に配合する方法としては、基材又は混和材等に添加するのみならず、得られる基材の硬化、成型体に含浸してもよく、これらに限定されない。撥水性付与剤の配合量は、特に限定されないが、内装用建材の吸湿時の伸長率を抑制できればよく、例えば、石膏ボード類の２時間水中浸漬時の全吸水率を１０％以下に（ＪＩＳ  Ａ  ６９０１準拠）、２時間全吸水時の伸長率を０．１％以下に抑制できる量であればよい。その配合量は、シリコーン系撥水性付与剤であれば、基材１００重量部当り０．０５〜１重量部、好ましくは０．３〜０．７重量部とし、パラフィン系撥水性付与剤であれば基材１００重量部に対して０．５〜５重量部、好ましくは２〜４重量部とすることができる。これらの撥水性付与剤の量は、配合量を多くすると、上記で述べた２時間全吸水率および２時間全吸水時の伸長率を低下させることができ、撥水性および寸法安定性が良好になるが、上記範囲を超えて配合しても、効果の割に材料にかかる費用が高価となり、経済性に劣ることとなる。一方、いずれの撥水性付与剤においても、配合量が少な過ぎると、所望する撥水性および寸法安定性が得られない。
【００４９】
次に本発明の消臭性を有する内装用建材への上記成分の添加、配合について説明する。
【００５０】
消臭性を有する内装用建材は、いずれも、前記したように通常行われる製造ラインで製造することができる。
【００５１】
例えば、板状をなす消臭性の石膏ボードは通常の石膏ボード製造ラインで製造することができる。当該製造ラインにおいては、ヒドラジド化合物は焼石膏や通常使用される混和材等の何れか又はそれぞれに配合し、および／又は該化合物を内添した石膏ボード用原紙を使用して本発明に内包される消臭性の石膏ボードを製造することができる。また、同様に前記の炭化物、無機系吸放湿性物質および／又は撥水性付与剤を前記方法により配合することにより、高い吸放湿性および／又は寸法安定性を有する消臭性の石膏ボードを得ることができる。
【００５２】
各種セメント板も、又加水混練後、圧縮成型、押出し成型、抄造等の手段を用いて通常の製造ラインで製造することができる。そして、石膏ボードの場合と同様に、上記ヒドラジド化合物等の成分は、セメント原料や通常使用される混和材等の何れか又はそれぞれに配合することにより、所望の消臭性を有する各種セメント板を得ることができる。
【００５３】
また、本発明の内装用建材として、粉末状又はペースト状の石膏プラスター、石膏系パテ、石膏系目地処理材等やセメントモルタル、ドロマイトプラスター等を製造する場合にも、各々の建材の通常の製造設備において製造することができ、板状の内装用建材の場合と同様に前記したような物質を適宜配合することができる。
【００５４】
なお、上記した板状、粉末状又はペースト状の内装用建材の製造ラインでは、石膏、セメント等の基材や前記ヒドラジド化合物等の他、パルプ繊維又はガラス繊維等の公知の混和材や公知の発泡剤、凝結調整剤或いは接着増強剤等を適宜配合することができることはいうまでもない。
【００５５】
このような通常の製造ラインにおいては、本発明の内装用建材として、
（１）ヒドラジド化合物のみを配合した消臭性を有する内装用建材、
（２）ヒドラジド化合物および有機質炭化物を配合した消臭性を有する内装用建材、
（３）ヒドラジド化合物および無機系吸放湿性物質を配合した消臭性を有する内装用建材、
（４）ヒドラジド化合物および撥水性付与剤を配合した消臭性を有する内装用建材、
（５）ヒドラジド化合物、無機系吸放湿性物質および撥水性付与剤を配合した消臭性を有する内装用建材、
（６）ヒドラジド化合物、有機質炭化物および撥水性付与剤を配合した消臭性を有する内装用建材、
（７）ヒドラジド化合物、有機質炭化物および無機系吸放湿性物質を配合した消臭性を有する内装用建材、
（８）ヒドラジド化合物、有機質炭化物、無機系吸放湿性物質および撥水性付与剤を配合した消臭性を有する内装用建材の８種類のバリエーションをそれぞれ自在に製造することができる。
【００５６】
次に、本発明の消臭性を有する内装用建材を含む建築物の内装用構造について説明する。
【００５７】
一般に、内装用建材は、建築物の新築工事又は改装・改築工事等においてその内装用構造の一部、即ち外壁内面、間仕切り壁両面および天井面等に内装用下地材又は表面仕上げ材として、或いは床下地構成材として多量に使用されている。例えば、石膏ボードでは、これらの内装用面を形成するための躯体および構造部材に、直接又は治具を介して間接的に１枚若しくは２枚以上又は他種板体と組み合わせて積層配設される。また、石膏プラスターであれば、ラスボード等の塗り下地面に塗り付けられる。また、内装用接着材（例えば、吉野石膏（株）製のＧＬボンド（商品名））は石膏ボードを駆体壁等に配設固定するために、該駆体壁等へダンゴ状に盛り付けられて用いられる。さらに、内装用パテや目地処理材は、このように配設された石膏ボードの施工面の目地処理や不陸調整に使用される。
【００５８】
本発明の消臭性を有する内装用建材は、このような用途に例外なく使用することができ、上記した内装用構造の一部に含ませることができる。
【００５９】
具体的には、本発明の消臭性を有する内装用建材が消臭性の石膏ボードの場合であれば、壁、天井および床におけるこれらの内装用面を形成するための駆体又は構造部材に従来の施工方法により直接又は治具を介して間接的に１枚若しくは２枚以上又は他種建材と組み合わせて積層配設することにより、内装用の表面側だけでなく、その裏面側に発生するアルデヒド類を確実に捕捉し優れた消臭効果を得ることができる。
【００６０】
また、本発明の消臭性を有する内装用建材が吸放湿性の石膏プラスターの場合でも、従来と同様に当該プラスターを塗り付け施工し、その塗り付け面の表面側のみならず、塗り下地が石膏ボード等の通気性を有する面材であれば、該石膏ボード裏面側に発生するアルデヒド類を効果的に捕捉することができる。さらに、本発明の消臭性を有する内装用建材が消臭性の内装用パテや目地処理材である場合においても、それらによる施工箇所においては優れたアルデヒド類の捕捉効果があり消臭効果を得ることができる。
【００６１】
本発明の消臭性を有する内装用建材は、建築物の新築工事における内装用構造の一部に使用することができるばかりでなく、既存の内装構造の改修・改築工事においても同様に工事の対象となる内装用構造に使用することができる。
【００６２】
特に、本発明の内装用建材において、板厚の薄い板状のものおよび薄塗りが可能な粉末状又はペースト状のものは、既存の内装構造を解体することなく、その表面に直接本発明の内装用建材を貼設するのに好適である。例えば、前記に例示したガラス繊維布入り石膏板やスレートが、このような改修工事に使用するのに適している。板厚としては、約３〜１０ｍｍが適当であり、その比重は約０．５以上であり、表面硬度、耐火性、遮音性等とともに消臭性に優れた改修後の内装構造を得ることができる。
【００６３】
ここで、上記の既存の構造としては、内装構造である限り特に限定されないが、間仕切り壁、戸境壁等の壁、天井および一般的な根太上に施工される床構造、二重床、浮かし床、塗り床、フリーアクセスフロア等の床が適している。又、階段周り、ユニットバス裏打ち等も含めることができる。
【００６４】
本発明においては、当該既存の内装構造体を構成する表面材についても特に限定されず、壁であれば、主に一般的な石膏ボードや硬質木片セメント板の施工面にペンキ仕上げ、壁紙・クロス仕上げ、繊維壁仕上げしたもの等が例示でき、天井であれば、システム天井の他、吸音用石膏ボード、化粧石膏ボード、珪カル板、ロックウール板等により構成された天井面が例示できる。又、床であれば、各種フローリング、各種パーケット、畳床等を例示することができる。尚、カーペットや畳が敷設されている場合には、それらを除去した上で、本発明を実施することが望ましい。
【００６５】
又、その改修方法には特に制限されないが、下記のような方法を例示することができる。
（１）既存の内装構造表面を確認し、不陸等当該表面に本発明の内装建材を貼設した場合に支障が発生する場合には、当該箇所を必要に応じて調整する。
【００６６】
その際、既存の内装構造表面の仕上げ材等をはがす必要はない。
（２）その後、本発明の内装建材を既存の内装構造表面に貼設・固定する。その際の固定方法としては、釘、ビス、タッカー等を用いた通常行われる固定方法の他、これらの留め金具と接着剤とを併用してもよい。又、接着剤のみを用いて貼設固定することもできる。
（３）上記のようにして貼設した本発明に係る内装建材の表面の釘、ビス頭や当該建材の目地部分の処理を行う。接着剤単独で固定した場合には、目地部分のみ処理を行うこととなる。
（４）目地処理材の乾燥を確認した上で、一般に使用される仕上げ材、例えばペンキ、クロス、壁紙等を用いて通常行われている方法により上記内装建材表面を仕上げる。
【００６７】
尚、本発明の消臭性を有する内装用建材の用途は、上記のような内装構造に限定されず、当該建材を用いて全部又は一部を形成した置物、モニュメントおよび装飾品等を室内に配置することによっても、室内空間のＶＯＣの汚染濃度を低減させ、消臭に効果があることはいうまでもない。
【００６８】
【実施例】
次に、実施例および比較例を挙げて本発明をさらに具体的に説明する。
【００６９】
本発明の消臭性を有する内装用建材の一例として消臭性の石膏ボードを選び試験を行った。そして、消臭性の石膏ボードの表裏面のそれぞれの石膏ボード用原紙は同程度の通気性を有することから、該石膏ボードの片面のみについて消臭性試験を行なうこととした。なお、本発明はこれによって限定されるものではなく、上記消臭性の石膏プラスターおよび石膏パテ等の消臭性を有する内装用建材も同様の効果が得られることはいうまでもない。
【００７０】
［ホルムアルデヒド消臭性試験］
石膏ボードの裏面に同程度の大きさの塩ビ板をアルミテープを用いて貼り付け、試験用サンプルを作製する。次いで、この試験用サンプル８枚（有効面積１２．９６ｍ２）を下記仕様の試験室内の内装用壁面に塩ビ板が面するようにして張り、当該石膏ボードにより新たな内装用壁面が形成されるように配設した後、当該試験室のドアの隙間をアルミテープでシールして試験室を密閉状態にする。
【００７１】
高濃度ホルムアルデヒドガスを試験室内に注入し、室内空気中の初期ホルムアルデヒド濃度を５ｐｐｍとし、その後、（株）ガステック製の気体採取器および検知管Ｎｏ．９１シリーズを用い、所定時間経過ごとに室内空気を採取して室内空気中のホルムアルデヒド濃度の経時変化を測定した。
【００７２】
測定は、３０時間継続して行うが、その時間内に室内の空気中にホルムアルデヒド濃度が検出されなくなったときは、その時点で試験は終了することとした。
【００７３】
なお、試験中は試験室内の温度および相対湿度を、２５℃、７０％ＲＨに維持した。
【００７４】
｛試験室の仕様｝
プレハブハウス３坪タイプ。
【００７５】
内容積は２９ｍ３；２．７ｍ×３．６ｍ×３ｍ（高さ）（６畳間に相当）
［ホルムアルデヒドガスリリース試験］
上記の消臭性試験終了後に、室内温度および相対湿度をそれぞれ４０℃、６０％ＲＨに調整し、この条件を維持して、引き続き室内空気中のホルムアルデヒド濃度を測定して消臭性の石膏ボードからのホルムアルデヒドガスの放出を確認した。
【００７６】
なお、消臭性試験において、試験開始後３０時間経過しても、試験室内のホルムアルデヒドを検出する場合には、ドアの隙間をシールしたテープを剥し、ドアを開放し、残留するホルムアルデヒドガスを室内より追い出し、再度、前記同様の方法によりシールして密閉し、上記温度（４０℃）および相対湿度（６０％ＲＨ）に調整維持し、室内のホルムアルデヒド濃度の経時変化を測定して、消臭性の石膏ボードからのホルムアルデヒドの放出を確認する。
【００７７】
［トルエンガスの消臭性試験］
ホルムアルデヒドガス消臭性試験で使用した試験室と同様の試験室内に、試験用サンプル８枚を張り付け、上記ホルムアルデヒドガス消臭性試験と同様の温湿度条件とした。その後、トルエンから常温で捕集した揮発性気体を室内に注入し、室内空気中の初期トルエンガス濃度を５ｐｐｍとし、（株）ガステック製の気体採取器および検知管Ｎｏ．１２２シリーズを用い、所定時間経過ごとに室内空気を採取して室内空気中のトルエンガス濃度の経時変化を測定した。尚、上記検知管は、測定下限は１ｐｐｍである。
【００７８】
各測定値が平衡に達したことを確認した後、ホルムアルデヒドガスリリース試験と同様に室内の温湿度を４０°Ｃ、６０％ＲＨに変更し、トルエンガスの放出を上記の検知管を用いて測定した。
【００７９】
［全吸水量とその時の伸長率の測定］
全吸水量は、ＪＩＳ  Ａ  ６９０１シージング石膏ボードＧＢ−Ｓの項に従って、３０ｃｍ角の試験片の３枚を２０±３℃の水中に２時間浸漬して測定した。また、この時、試験片の長手方向及び幅方向に片支持でダイャルゲージを固定し、２時間全吸水時における伸張率を測定する。得られる３個の測定値の平均を測定結果とした。
【００８０】
［吸放湿量の測定法］
３０ｃｍ角の試験片の３枚を、４０℃の恒温で乾燥して吸放湿量測定用とし、次いで、試験片の表面を除いてすべてアルミテープでシールして試験片の表面のみから吸放湿するようにし、そのシール処理した試験片を室温２５℃、相対湿度５０％の恒温器内に２４時間静置した後、室温２５℃、相対湿度９０％の恒温器内に２４時間静置することにより、吸湿量を測定する。次に、その試験片を、さらに、室温２５℃、相対湿度５０％の恒温器内に２４時間静置することにより、放湿量を測定した。そして、得られる３個の測定値の平均値を測定結果とした。
【００８１】
［使用するヒドラジド化合物、有機質炭化物、吸放湿性物質および撥水性付与剤］
実施例および比較例に用いる石膏ボードを作製するに当たり、ヒドラジド化合物として、大塚化学（株）製「ケムキャッチ」（商品名）を用い、有機質炭化物としては、関東化学（株）「活性炭素粉末」を用いた。また、無機系吸放湿性物質として、活性白土を用いる。具体的には、日本活性白土（株）製の「ニッカライトＧ−３６」（商品名）である。さらに、撥水性付与剤として、シリコーン系撥水性付与剤を用いる。具体的には、信越化学（株）製の商品名「ＫＦ−９９」である。
【００８２】
実施例１
通常の石膏ボード製造ラインにて、ヒドラジド化合物として「ケムキャッチ」を石膏１００重量部に対して１．０重量部配合して消臭性の石膏ボードを常法により製造した。そして、得られた消臭性の石膏ボード（厚さ１２．５ｍｍ、幅９１０ｍｍ、比重０．７）について、上記記載の各試験項目について測定した。そして、２時間全吸水量、伸長率および吸放湿量のそれぞれの測定結果を表１に示す。
【００８３】
【表１】
0004213365.tif 000002
消臭性試験およびリリース試験の測定値を、図１と図２に試験開始からの経過時間を横軸にとり、その経過時間における室内空気中のホルムアルデヒド濃度（ｐｐｍ）を縦軸にしてそれぞれプロットした。
【００８４】
実施例２
石膏１００重量部に対して、ヒドラジド化合物として「ケムキャッチ」を０．５重量部、無機系吸放湿性物質として「ニッカライトＧ−３６」を１０重量部および撥水性付与剤としてシリコーン系「ＫＦ−９９」を０．３重量部をそれぞれ配合した消臭性の石膏ボード（厚さ１２．５ｍｍ、幅９１０ｍｍ、比重０．７）を常法により製造した。そして、得られた消臭性の石膏ボードについて、上記記載の各試験項目についてそれぞれ測定した。その各測定結果を実施例１と同様に表１および図１、２に表示した。
【００８５】
実施例３
実施例２の配合条件中、石膏１００重量部に対して「ケムキャッチ」のみを１．０重量部に変更し、他は実施例２と同様にして厚さ１２．５ｍｍ、幅９１０ｍｍ、比重０．７の消臭性の石膏ボードを常法により製造した。そして、得られた消臭性の石膏ボードについて、上記記載の各試験項目についてそれぞれ測定した。その各測定結果を実施例１と同様に表１および図１，２に表示した。
【００８６】
実施例４
実施例２の配合条件中、石膏１００重量部に対して「ケムキャッチ」を１．０重量部、「ニッカライトＧ−３６」を２０重量部に変更し、他は実施例２と同様にして厚さ１２．５ｍｍ、幅９１０ｍｍ、比重０．７の消臭性の石膏ボードを常法により製造した。そして、得られた消臭性の石膏ボードについて、上記記載の各試験項目についてそれぞれ測定した。その各測定結果を実施例１と同様に表１および図１、２に表示した。
【００８７】
実施例５
実施例３の配合条件中、石膏１００重量部に対して「ニッカライトＧ−３６」を２０重量部および「ＫＦ−９９」を無添加に変更し、他は実施例３と同様にして厚さ１２．５ｍｍ、幅９１０ｍｍ、比重０．７の消臭性の石膏ボードを常法により製造した。そして、得られた消臭性の石膏ボードについて、消臭性試験およびリリース試験を除く上記記載の各試験項目についてそれぞれ測定した。その各測定結果を実施例１と同様に表１に表示した。
【００８８】
実施例６
実施例１で得られた消臭性の石膏ボード（厚さ１２．５ｍｍ、幅９１０ｍｍ、比重０．７）（以下の表２に示す）について、上記記載のトルエンガスの消臭性について測定した。
【００８９】
【表２】
0004213365.tif 000003
その消臭性試験の測定値を、図３に試験開始からの経過時間を横軸にとり、その経過時間における室内空気中のトルエンガス濃度（ｐｐｍ）を縦軸にしてそれぞれプロットした。
【００９０】
実施例７
実施例１の配合条件の他に、有機質炭化物として「活性炭素粉末」を石膏１００重量部に対して５重量部配合して（表２）消臭性の石膏ボードを常法により製造した。そして、得られた消臭性の石膏ボード（厚さ１２．５ｍｍ、幅９１０ｍｍ、比重０．７）について、実施例６と同様の測定を行った。その消臭性試験の測定値を、実施例６と同様に図３にそれぞれプロットした。
【００９１】
実施例８
実施例３の配合条件に、さらに石膏１００重量部に対して「活性炭素粉末」を１０重量部を配合して（表２）、厚さ１２．５ｍｍ、幅９１０ｍｍ、比重０．７の消臭性の石膏ボードを常法により製造した。そして、得られた消臭性の石膏ボードについて、実施例６と同様の測定を行った。その消臭性試験の測定値を、実施例６と同様に図３にそれぞれプロットした。
【００９２】
実施例９
実施例１の配合条件の他に、「活性炭素粉末」を石膏１００重量部に対して１０重量部配合して（表２）、厚さ１２．５ｍｍ、幅９１０ｍｍ、比重０．７の消臭性の石膏ボードを製造した。そして、得られた消臭性の石膏ボードについて、実施例６と同様の測定を行った。その消臭性試験の測定値を、実施例６と同様に図３にそれぞれプロットした。
【００９３】
比較例１
通常の石膏ボード製造ラインにて、「ケムキャッチ」、「活性炭素粉末」、「ニッカライトＧ−３６」および「ＫＦ−９９」を配合することなく石膏ボード（厚さ１２．５ｍｍ、幅９１０ｍｍ、比重０．７）を常法により製造した。そして、得られた石膏ボードについて、上記記載の各試験項目についてそれぞれ測定した。その各測定結果を実施例１と同様に表１および図１，２に表示した。
【００９４】
比較例２
石膏１００重量部に対して「ケムキャッチ」を配合することなく、「ニッカライトＧ−３６」を５重量部および「ＫＦ−９９」を０．３重量部配合して石膏ボード（厚さ１２．５ｍｍ、幅９１０ｍｍ、比重０．７）を常法により製造した。そして、得られた石膏ボードについて、上記記載の各試験項目についてそれぞれ測定した。その各測定結果を実施例１と同様に表１および図１，２に表示した。
【００９５】
比較例３
比較例２の配合条件中、「ニッカライトＧ−３６」のみを２０重量部に配合変更し、他は比較例２と同様にして石膏ボード（厚さ１２．５ｍｍ、幅９１０ｍｍ、比重０．７）を常法により製造した。そして、得られた消臭性の石膏ボードについて、上記記載の各試験項目についてそれぞれ測定した。その各測定結果を実施例１と同様に表１および図１，２に表示した。
【００９６】
比較例４
比較例１の消臭性の石膏ボードを用いて、実施例６と同様の測定を行った。その結果を消臭性試験およびリリース試験結果を、実施例６と同様に図３と図４にそれぞれプロットした。
【００９７】
また、ホルムアルデヒド消臭性試験に関しては、試験室はドアの隙間が上記方法により密閉された状態が完全であり、かつ内壁面等からホルムアルデヒド類等が吸放出され、試験体をセットしない場合、実験開始後少なくとも２５時間の間、室内空気中のホルムアルデヒド濃度が当初の５ｐｐｍが維持されることを確認した。その測定結果を図１にプロットした（サンプル未設置）。
【００９８】
同様にトルエンガスの消臭性試験においても、試験室の密閉が完全であり、試験体をセットしない場合には少なくとも実験開始後１５時間の間、室内空気中のトルエンガス濃度が当初の５ｐｐｍが維持されることを確認した。その測定結果を図３にプロットした（サンプル未設置）。
【００９９】
図１の消臭性試験結果および図２のリリース試験結果から、ヒドラジド化合物として「ケムキャッチ」を石膏に配合することにより、石膏ボード片面のみでのアルデヒド類の捕捉により、遅くとも約９時間経過後には室内ホルムアルデヒド濃度は不検出となっている。また、表裏面の石膏ボード用原紙の通気性はほぼ同程度であることから、石膏ボード両面からホルムアルデヒドを捕捉させるときは、より短い時間で室内のホルムアルデヒド濃度が未検出となることが容易に考えられる。
【０１００】
また、図２のリリース試験結果から、「ケムキャッチ」を配合しない石膏ボードでは、ホルムアルデヒドが再放出することや、また、無機系吸放湿性物質を配合することにより多少その再放出が抑えられることが確認できる一方、「ケムキャッチ」を配合した本発明の消臭性を有する石膏ボードは、室内へのホルムアルデヒドの再放出は全く認められず、再放出のない優れた消臭性を有することが分かった。
【０１０１】
更に、図３のトルエンガスに対する消臭性試験結果から、比較例４（１）の本発明に係るヒドラジド化合物、有機質炭化物等を一切含まない石膏ボードでは、トルエンガスの捕捉量が少なく、試験室内の温湿度条件の変化により一旦補足したトルエンガスが再放出するのに対して、ヒドラジド化合物、有機質炭化物等を配合した実施例６〜９の石膏ボードでは、測定開始から比較的短時間に検出管の測定限界以下となるまで室内濃度は低下し、また室内の温湿度条件の変化によっても検出下限を超えるトルエンガスの再放出は認められなかった。
【０１０２】
また、有機質炭化物を更に配合した石膏ボードでは、ヒドラジド化合物のみを配合した石膏ボードよりも短時間にトルエンガスを補足することが明らかである。
【０１０３】
尚、ヒドラジド化合物と有機質炭化物は、相互に悪影響を及ぼすものではなく、それぞれの性能を十分に発揮させることができる。従って、前記のＶＯＣが数種類充満している室内に、上記の内装用建材を施工することにより、各々のＶＯＣを効果的に補捉することができる。更に、かかる内装用建材を施工した後に、新たなＶＯＣが発生するような事態となった場合でも効果的に当該新たなＶＯＣをも捕捉することができる。
【０１０４】
以上説明したように、本発明を、消臭性を有する内装用建材およびこれを用いた建築物の内装構造に適用することができる。本発明によれば、利便性、断熱性および経済性等に優れ、吸放湿量が多く、吸放湿時における高い寸法安定性を兼ね備えるとともに、屋内において発生するＶＯＣ、なかでもその代表物質であるホルムアルデヒドや喫煙に起因するアセトアルデヒド、トルエン等を効果的に捕捉し再放出しない優れた吸放湿性を有する内装用建材が得られる。そして、本発明に係る薬剤を適宜取捨選択して配合し、またはその配合量を変更することにより、吸放湿性、消臭性等を内装用建材に選択的に付与させることができる。
【０１０５】
また、当該内装用建材を用いることにより、換気等によらなくともＶＯＣ濃度を減少せしめ得る建築物の内装用構造が得られる。
【発明の効果】
本発明の第一の態様によれば、消臭性を有する石膏ボードを提供することが可能になる。
本発明の第二の態様によれば、消臭性を有する石膏ボードの製造方法を提供することが可能になる。
本発明の第三の態様によれば、消臭性を有する石膏ボードを含む建築物の内装構造を提供することが可能になる。
本発明の第四の態様によれば、消臭性を有する石膏ボードを使用する建築物の内装構造の改修方法を提供することが可能になる。
【図面の簡単な説明】
【図１】  ホルムアルデヒドガス消臭性試験結果をプロットした図表である。
【図２】  ホルムアルデヒドガスのリリース試験結果をプロットした図表である。
【図３】  トルエンガスの消臭性試験結果をプロットした図表である。
【符号の説明】
なし
【図１】
0004213365.tif 000004
【図２】
0004213365.tif 000005
【図３】
0004213365.tif 000006